(57)【要約】【課題】コストを低減することができ、また、省エネルギーの点でも問題はなく、さらに機械的強度も十分高い複層ガラスを提供することを目的とする。【解決手段】２枚以上の板ガラスが周縁端部に配設されているスペーサーを介して隔置され、板ガラスの間に密封された中空層が形成されている複層ガラスにおいて、スペーサーが、酢酸ビニルの含有率を５〜４５重量％とするゼオライトを含有させたＥＶＡ（エチレン酢酸ビニル共重合体）系の乾燥剤混練樹脂でなり、また、乾燥剤混練樹脂のゼオライトの含有率が、１０〜３０重量％であることを特徴とする複層ガラス。【選択図】  図１
2004149355.tif 000002
【特許請求の範囲】
【請求項１】
２枚以上の板ガラスが周縁端部に配設されているスペーサーを介して隔置され、板ガラスの間に密封された中空層が形成されている複層ガラスにおいて、スペーサーが、酢酸ビニルの含有率を５〜４５重量％とするゼオライトを含有させたＥＶＡ（エチレン酢酸ビニル共重合体）系の乾燥剤混練樹脂でなることを特徴とする複層ガラス。
【請求項２】
乾燥剤混練樹脂のゼオライトの含有率が、１０〜４０重量％であることを特徴とする請求項１に記載の複層ガラス。
【請求項３】
スペーサーの外周部が、ホットメルトタイプあるいは反応型ホットメルトタイプのブチルゴム系シーリング材でシーリングされてなることを特徴とする請求項１又は２に記載の複層ガラス。
【発明の詳細な説明】
【０００１】
【発明の属する技術分野】
本発明は、断熱性能を有する複層ガラスで、住宅・非住宅などの建築分野、自動車・車両・船舶・航空機などの輸送分野、冷凍庫・冷凍ショーケース・恒温恒湿槽などの設備機器分野などの省エネルギーを要求される開口部に適用される。
【０００２】
【０００３】
【従来の技術】
最近、省エネルギーに優れ、快適で健康な住環境をつくるため、複層ガラスの使用頻度が高まり、急速に普及している。複層ガラスは、２枚のガラス板をスペーサーを用いて隔置し、ガラス板とスペーサーとで密閉空間を形成せしめた構成であり、高い断熱性能を有する。この複層ガラスとして、種々のものが提案されている。
【０００４】
例えば、複層ガラス用スペーサーとして、図３に示すような、乾燥剤を充填した金属製の筒状中空体などが知られている（特許文献１）。金属製スペーサー８に用いられる金属としてはアルミニウムが代表的である。金属スペーサー８は、１次シール材１０でガラス板に接着され、その外側には、主に複層ガラスの形状を保つために２次シーリング材９が用いられている。１次シーリング材１０および２次シーリング材９としてポリサルファイド系、シリコーン系、ポリウレタン系およびブチルゴム系樹脂が用いられ、シーリング材により、金属スペーサー８とガラス板１とが、強固に接着一体化されている。
【０００５】
この方式の複層ガラスは、金属スペーサーを用いているため、複層ガラスの中央部に比べ、複層ガラスの周辺部の断熱性能が低いという欠点がある。
【０００６】
複層ガラスの周辺部の断熱性能を向上させるものとして、図２に示すような、ブチルゴムやポリイソブチレンまたは少なくともポリイソブチレンを一成分とする共重合体を樹脂主成分とする熱可塑性エラストマーに乾燥剤を含有させた樹脂スペーサー５と、可塑化ポリ塩化ビニル等の熱可塑性樹脂６とを用いた複層ガラスがある（特許文献２）。
【０００７】
【特許文献１】
特開昭５９−４５１４９号公報
【特許文献２】
特開平９−７７５３６号公報
【０００８】
【発明が解決しようとする課題】
アルミニウムなどの金属スペーサーでは、乾燥剤の充填、コーナーキーの勘合等の製造工程が煩雑であり、曲面に曲げ加工されたガラスを対向配置させる複層ガラスの作製は困難である。また、乾燥剤を含有させたブチルゴムやポリイソブチレンは、耐透湿性が高いため、十分な初期露点性能（−３５℃程度）を満足させることは困難である。
【０００９】
本発明の複層ガラスは、このような従来技術による複層ガラスの欠点を克服するためになされたものである。
【００１０】
【課題を解決するための手段】
本発明の複層ガラスは、２枚以上の板ガラスが周縁端部に配設されているスペーサーを介して隔置され、板ガラスの間に密封された中空層が形成されている複層ガラスにおいて、スペーサーが、酢酸ビニルの含有率を５〜４５重量％とするゼオライトを含有させたＥＶＡ（エチレン酢酸ビニル共重合体）系の乾燥剤混練樹脂でなることを特徴とする複層ガラスである。
【００１１】
また、前述の複層ガラスにおいて、乾燥剤混練樹脂のゼオライトの含有率が、１０〜３０重量％であることを特徴とする複層ガラスであり、さらにまた、スペーサーの外周部が、ホットメルトタイプあるいは反応型ホットメルトタイプのブチルゴム系シーリング材でシーリングされてなることを特徴とする複層ガラスである。
【００１２】
【発明の実施の形態】
本発明による複層ガラスに用いる板ガラスとは、フロート法による板ガラス、熱線吸収板ガラス、板ガラスの表面に薄膜が形成されている熱線反射板ガラスなど、板状の板ガラスおよびそれらの加工品、また、樹脂をコートした板ガラスや樹脂フィルムを積層した板ガラス等を用いることができる。さらに、板ガラスの代わりに透明な板状の樹脂を用いてもよい。
【００１３】
板ガラスは、スペーサーを用いて２枚以上を対向させて配置する。スペーサーは、酢酸ビニルの含有率およびゼオライトを含有させたＥＶＡ（エチレン酢酸ビニル共重合体）系の乾燥剤混練樹脂を用いる。
【００１４】
酢酸ビニルの含有率は、５重量％未満では、スペーサーの吸湿性が低くなって初期露点性能を満たせなくなり、また、４５重量％を越えると、複層ガラスの空隙部間隔の維持や成形に必要な硬度が不足するので、酢酸ビニルの含有率は５〜４５重量％の範囲であることが好ましい。
【００１５】
また、乾燥剤混練樹脂のゼオライトの含有率は、１０重量％より少ない場合は、初期露点性能を満たすことが困難となり、４０重量％を越えるとスペーサーとして必要な弾性性能が不十分となるため、１０〜４０重量％であることが好ましい。
【００１６】
乾燥剤混練樹脂のスペーサーは、押し出し成形によって、複層ガラスを形成する２枚の板ガラスの１枚に、あるいは２枚の板ガラスを所定の間隔に隔置した状態で、板ガラスの面に成形することができる。また、押し出し成形、引き抜き成形あるいは型成形でスペーサーを製造し、板ガラスとスペーサーとを、両面が接着性を有するテープを用いて一体化してもよい。該テープには、耐透湿性に優れているブチル系の接着剤を用いることが好ましい。
【００１７】
スペーサーと板ガラス周辺端部で形成されるコ字状の部分は、ホットメルトタイプあるいは反応型ホットメルトタイプのブチルゴム系シーリング材でシーリングされることが望ましい。該シーリングは、複層ガラスに形成されている中空層への透湿を防ぐばかりでなく、複層ガラスが強固に一体化されると共に、板ガラスの端部の保護に対して重要である。
【００１８】
【実施例】
以下に、本発明の実施例を、図を参照して具体的に説明する。
【００１９】
実施例１
図１は、本発明による複層ガラスの、周辺部の断面図である。
【００２０】
ＥＶＡに、ゼオライトを２０重量％、酢酸ビニルを２６重量％混入し、幅１２ｍｍ、厚み５ｍｍの乾燥剤混練樹脂スペーサー３を押し出し成形した。この乾燥剤混練樹脂スペーサー３の厚み５ｍｍの面に、１次シーリング材（ブチル系の接着テープ）２を貼り、該ブチル系テープで、板ガラス（３５０×５００×３ｍｍのフロートガラス）１の周辺部に、板ガラス１の端面から内側６ｍｍの位置に、乾燥剤混練樹脂スペーサー３の面がくるように、乾燥剤混練樹脂スペーサー３を板ガラス１に固定した。
【００２１】
次いで、乾燥剤混練樹脂スペーサー３のもう一つの厚み５ｍｍの面に、１次シーリング材（ブチル系の接着テープ）２‘を貼り、もう１枚の板ガラス（３５０×５００×３ｍｍのフロートガラス）１’を重ねて、２枚の板ガラス１，１‘と乾燥剤混練樹脂スペーサー３とにより密閉空間１２を形成した。さらに、板ガラス１，１’と乾燥剤混練樹脂スペーサー３とで形成される、板ガラス周辺部のコ字状の空間を、２次シーリング材（反応型ホットメルトタイプのブチル系シーリング材）４でシーリングし、複層ガラスとした。
【００２２】
初期露点性能（製造１日後）をＪＩＳ  Ｒ  ３２０９に基づき確認したところ、−４３℃であり、良好な初期露点性能であることを確認した。
【００２３】
比較例１
ゼオライトを１８重量％含有させた乾燥剤含有ブチル５を、実施例１の乾燥剤混練スペーサーと同様の寸法で、板ガラス（３５０×５００×３ｍｍのフロートガラス）１の外周部（板ガラス１の端面から６ｍｍ内側）に形成し、さらに、もう１枚の板ガラス（３５０×５００×３ｍｍのフロートガラス）１‘を重ねて、乾燥剤含有ブチル５と板ガラス１，１’との間に密閉空間１２を形成した。さらに実施例１と同様にして、コ字状の空間に２次シーリング材６を充填した。
【００２４】
実施例１と同様に初期露点性能を確認したところ、初期露点性能（製造１日後）は０℃以上であり、２５日後の露点性能も−２９℃で、−３５℃の露点性能を満たさなかった。
【００２５】
【発明の効果】
本発明の複層ガラスは、周辺部の断熱性が優れた複層ガラスを、従来よりも簡略化し製造できる。
【図面の簡単な説明】
【図１】本願発明による複層ガラスの周辺部の断面図。
【図２】乾燥剤を混練したシール材と２次シールからなる複層ガラスの周辺部断面図。
【図３】中空の金属スペーサーに乾燥剤を充填してなるスペーサーを用いて作製される複層ガラスの周辺部の断面図。
【符号の説明】
１、１‘          板ガラス
２、２‘          １次シール材
３                乾燥剤混練樹脂スペーサー
４                ２次シール材
５                乾燥剤混練シール材
６                ２次シール材
８                中空金属スペーサー
９                ２次シール材
１０              １次シール材
１１              乾燥剤
１２              密閉空間
【図１】
2004149355.tif 000003
【図２】
2004149355.tif 000004
【図３】
2004149355.tif 000005